(57)【要約】【課題】本発明の目的は、分散化が非常に困難であったナノファイバーレベルの超極細繊維を、不織布の表面に分散させることにより、従来の極細繊維では達成し得なかった優れた研磨特性やワイピング性、フィルター性能などを示す不織布を提供することにある。【解決手段】繊維径が１〜５００ｎｍの極細繊維（Ａ）の本数の割合が９０〜９９．９９％、繊維径が１μｍ〜１０μｍの繊維（Ｂ）の本数の割合が０．０１〜１０％で構成される不織布であって、表面に露出した極細繊維（Ａ）間の交差点が、走査型電子顕微鏡（ＳＥＭ）を用いて２０００倍にて観測し、該極細繊維が２００本以上存在する０．０１ｍｍ２の範囲１０ヶ所を任意に抽出したとき、平均で３００ヶ所以上存在することを特徴とする不織布。【選択図】図１
2007254942.tif 000002
【特許請求の範囲】
【請求項１】
繊維径が１〜５００ｎｍの極細繊維（Ａ）の本数の割合が９０〜９９．９９％、繊維径が１μｍ〜１０μｍの繊維（Ｂ）の本数の割合が０．０１〜１０％で構成される不織布であって、表面に露出した極細繊維（Ａ）間の交差点が、走査型電子顕微鏡（ＳＥＭ）を用いて２０００倍にて観測し、該極細繊維（Ａ）が２００本以上存在する０．０１ｍｍ２の範囲１０ヶ所を任意に抽出したとき、平均で３００ヶ所以上存在することを特徴とする不織布。
【請求項２】
前記極細繊維（Ａ）と繊維（Ｂ）がともに表面に露出しており、かつ不織布内部に存在していることを特徴とする請求項１に記載の不織布。
【請求項３】
前記極細繊維（Ａ）と繊維（Ｂ）が、重縮合系ポリマーであることを特徴とする請求項１または２に記載の不織布。
【請求項４】
前記重縮合系ポリマーがポリエステルまたはポリアミドからなることを特徴とする請求項３に記載の不織布。
【請求項５】
前記不織布がスパンボンド法により製造された長繊維不織布から得られることを特徴とする請求項１〜４のいずれかに記載の不織布。
【請求項６】
前記繊維（Ｂ）が分割型複合繊維から得られる繊維であることを特徴とする請求項１〜５のいずれかに記載の不織布。
【請求項７】
１０〜４００ｇ／ｍ２の範囲の目付を有することを特徴とする請求項１〜６のいずれかに記載の不織布。
【請求項８】
０．１〜０．５ｇ／ｃｍ３の範囲の見掛け密度を有することを特徴とする請求項１〜７のいずれかに記載の不織布。
【発明の詳細な説明】
【技術分野】
【０００１】
本発明は不織布に関する。さらに詳しくは、本発明は従来の極細繊維では達成し得なかった高性能研磨布やワイパー、フィルター用途に好適に用いられる不織布に関するものである。
【背景技術】
【０００２】
ポリエチレンテレフタレート（ＰＥＴ）やポリブチレンテレフタレート（ＰＢＴ）に代表されるポリエステルや、ナイロン６（Ｎ６）に代表されるポリアミドは適度な力学特性と耐熱性を有するため、これまで衣料用途や産業資材用途向け不織布の繊維として好適に用いられてきた。
【０００３】
これらポリエステルやポリアミドを用い、繊維の断面形状の異形化や極細化による性能向上の検討も活発に行われており、代表的なものとして海島型複合紡糸を用いて得られた極細糸からなるスエード調人工皮革が挙げられる。近年では、極細糸を不織布に適用する試みが積極的に行われており、衣料用途、フィルター、ワイパーなどの資材用途に適用されてきた。衣料用途では更なる風合いの向上、資材用途では各種性能向上のため、さらなる極細糸が切望されている。しかしながら、従来の海島型複合紡糸技術では単繊維繊度が１０−３ｄｔｅｘオーダーが限界であり、上記ニーズに充分に応えられるレベルではなかった（特許文献１）。
【０００４】
極細糸を得る技術としてポリマーブレンド繊維を用いた方法が開示されており（特許文献２）、単繊維繊度は最も細いもので１０−４ｄｔｅｘオーダーの超極細繊維が得られている。しかし、ここで得られる超極細繊維の単繊維繊度はポリマーブレンド繊維中での島ポリマーの分散状態で決定されるが、該公報で用いられるポリマーブレンド系では島ポリマーの分散が不十分であるため、得られる超極細繊維の単繊維繊度のばらつきは大きいものであった。
【０００５】
ところで、不織布を構成する繊維を極細化する技術として、近年、脚光を浴びているものにエレクトロスピニングという技術がある。
【０００６】
これは、ポリマーを電解質溶液に溶解し、口金から押し出すものであるが、その際、ポリマー溶液に数千〜３万ボルトという高電圧を印加し、ポリマー溶液の高速ジェットおよびそれに引き続くジェットの折れ曲がり、膨張により極細化する技術である。この技術を用いると、単繊維繊度は１０−５ｄｔｅｘオーダー（単繊維直径で数十ｎｍ相当）と従来のポリマーブレンド技術によるものに比べ、繊度で１／１００以下、直径で１／１０以下にすることができる場合もある。対象となるポリマーはコラーゲン等の生体ポリマーや水溶性ポリマーが大半であるが、熱可塑性ポリマーを有機溶媒に溶解してエレクトロスピニングする場合もある。しかしながら、「Ｐｏｌｙｍｅｒ，ｖｏｌ．４０，４５８５（１９９９）」に記載されているように、超極細糸部分であるストリング（ｓｔｒｉｎｇ）はポリマー溜まり部分であるビード（ｂｅａｄ）（直径０．５μｍ）により連結されている場合が多く、超極細糸としてみた場合に不織布中の単繊維繊度に大きなばらつきがあった。このため、ビード（ｂｅａｄ）の生成を抑制して繊維径を均一にしようという試みもなされているが、そのばらつきはいまだに大きいものであった（非特許文献１）。
【０００７】
また、エレクトロスピニングで得られる不織布は繊維化の過程で溶媒が蒸発することで得られるため、その繊維は配向結晶化していない場合が多く、強度も通常の不織布に比べてごく弱いものであり、応用展開に大きな制約があった。さらに、エレクトロスピニングは製法としても大きな問題を抱えており、得られる不織布の大きさはせいぜい１００ｃｍ２程度であること、また、生産量が最大でも数ｇ／時間と通常の溶融紡糸に比べ非常に低いという問題があった。さらに、高電圧を必要とすること、また、有機溶媒や超極細糸が空気中に浮遊するという問題があった。
【０００８】
こうした背景において近年、繊度ばらつきが小さく、安定的に供給可能な超極細繊維を得る手段として、島成分がナノオーダーで海成分中に均一に微分散したポリマーアロイ繊維を用いたナノファイバーからなる不織布が開示されている（特許文献３）。しかし、該極細繊維は単繊維繊度が１０−５ｄｔｅｘオーダーであり、従来にないレベルの超極細繊維ではあるが、該極細繊維はナノファイバー単位ではほとんど分散しておらず、海成分除去前のポリマーアロイ繊維由来の繊維束を形成している。そのため、繊維束としての性質が支配的となり、超極細繊維としての特性を充分発揮できるものではなかった。
また開繊性、形状安定性に優れたナノファイバー混繊糸として、極細糸の周囲にナノファイバーを配した混繊糸が開示されている（特許文献４）。しかしながら、ナノファイバーの分散性は若干向上しているものの、充分な分散性が得られるものではなかった。
【特許文献１】特開２００２−２７３６５０号公報
【特許文献２】特許第３４５７４７８号公報
【特許文献３】特開２００５−２５６２６７号公報
【特許文献４】特開２００５−２３４６６号公報
【非特許文献１】Ｐｏｌｙｍｅｒ、４３巻、４４０３頁（２００２年）
【発明の開示】
【発明が解決しようとする課題】
【０００９】
本発明の目的は、分散化が非常に困難であったナノファイバーレベルの超極細繊維を、不織布の表面に分散させることにより、従来の極細繊維では達成し得なかった優れた研磨特性やワイピング性、フィルター性能などを示す不織布を提供することにある。
【課題を解決するための手段】
【００１０】
本発明はかかる課題を解決するために、次のような手段を採用するものである。すなわち、
（１）繊維径が１〜５００ｎｍの極細繊維（Ａ）の本数の割合が９０〜９９．９９％、繊維径が１μｍ〜１０μｍの繊維（Ｂ）の本数の割合が０．０１〜１０％で構成される不織布であって、表面に露出した極細繊維（Ａ）間の交差点が、走査型電子顕微鏡（ＳＥＭ）を用いて２０００倍にて観測し、該極細繊維（Ａ）が２００本以上存在する０．０１ｍｍ２の範囲１０ヶ所を任意に抽出したとき、平均で３００ヶ所以上存在することを特徴とする不織布。
【００１１】
（２）前記極細繊維（Ａ）と繊維（Ｂ）がともに表面に露出しており、かつ不織布内部に存在していることを特徴とする前記（１）に記載の不織布。
【００１２】
（３）前記極細繊維（Ａ）と繊維（Ｂ）が、重縮合系ポリマーであることを特徴とする前記（１）または（２）に記載の不織布。
【００１３】
（４）前記重縮合系ポリマーがポリエステルまたはポリアミドからなることを特徴とする前記（３）に記載の不織布。
【００１４】
（５）前記不織布がスパンボンド法により製造された長繊維不織布から得られることを特徴とする前記（１）〜（４）のいずれかに記載の不織布。
【００１５】
（６）前記繊維（Ｂ）が分割型複合繊維であることを特徴とする前記（１）〜（５）のいずれかに記載の不織布。
【００１６】
（７）１０〜４００ｇ／ｍ２の範囲の目付を有することを特徴とする前記（１）〜（６）のいずれかに記載の不織布。
【００１７】
（８）０．１〜０．５ｇ／ｃｍ３の範囲の見掛け密度を有することを特徴とする前記（１）〜（７）のいずれかに記載の不織布。
【発明の効果】
【００１８】
本発明によれば、分散化が非常に困難であったナノファイバーレベルの超極細繊維を、不織布の表面に分散させることにより、従来の極細繊維では達成し得なかった優れた研磨特性やワイピング性、吸着特性などを示す不織布を提供することができる。
【発明を実施するための最良の形態】
【００１９】
以下、本発明について、望ましい実施の形態とともに詳細に説明する。
【００２０】
本発明の不織布は、繊維径が１〜５００ｎｍの極細繊維（Ａ）の本数の割合が９０〜９９．９９％、繊維径が１μｍ〜１０μｍの繊維（Ｂ）の本数の割合が０．０１〜１０％で構成される不織布であって、表面に露出した極細繊維（Ａ）間の交差点が、走査型電子顕微鏡（ＳＥＭ）を用いて２０００倍にて観測し、該極細繊維が２００本以上存在する０．０１ｍｍ２の範囲１０ヶ所を任意に抽出したとき、平均で３００ヶ所以上存在することを特徴とする不織布である。
【００２１】
ここで、本発明でいう極細繊維とは、繊維径が１〜５００ｎｍ（比重１．１４ｇ／ｃｍ３のＮ６の場合、単繊維繊度が１×１０−８〜２．３×１０−３ｄｔｅｘ）のナノファイバーレベルの極細繊維（Ａ）であり、形態的にはその単繊維がバラバラに分散したものが大部分を占めるが、単繊維が部分的に結合しているもの、あるいは複数の単繊維が凝集した集合体などの全ての総称であって、その繊維長や断面形態などには限定がないものである。
【００２２】
本発明では、この極細繊維（Ａ）の繊維径が１〜５００ｎｍであることが重要である。これは極細繊維からなる不織布の横断面を透過型電子顕微鏡（ＴＥＭ）あるいは走査型電子顕微鏡（ＳＥＭ）で倍率２００００倍で観察し、同一横断面内で無作為に抽出した１５０本の単繊維直径を測定するものである。
【００２３】
ここで、単繊維繊度の平均値は以下の方法で求めることができる。すなわち、測定した単繊維直径から繊度を計算し、平均値を求める。これを本発明では「数平均による単繊維繊度」と呼ぶ。本発明では、数平均による単繊維繊度が１×１０−８〜２．３×１０−３ｄｔｅｘ（円形断面の単繊維直径で１〜５００ｎｍ相当）であることが重要である。これは従来の海島型複合紡糸による極細繊維に比べ１／１０〜１／１００という細さであり、従来の極細繊維では得られなかった緻密な表面感、平滑性をもつ不織布を得ることができる。
【００２４】
本発明では、不織布を構成する繊維の本数の割合の９０％以上が繊維径１〜５００ｎｍの極細繊維（Ａ）であることが重要である。これにより極細不織布の特性を充分発揮できるだけでなく、製品の品質安定性も良好とすることができるため、好ましい。さらに好ましくは極細繊維（Ａ）が９８％以上、より好ましくは９９％以上である。
【００２５】
本発明の不織布を構成する繊維の内、繊維径が１〜５００ｎｍの範囲内の繊維（Ａ）の本数割合は、以下のようにして評価する。
【００２６】
すなわち、極細繊維を含む不織布の表面を（株）キーエンス社製  ＶＥ−７８００型ＳＥＭで観察、加速電圧２０ｋＶ、ワーキングディスタンス８ｍｍ、倍率２０００倍で撮影し、明らかな欠点ヶ所は除いて無作為に０．０１ｍｍ２の範囲を抽出し、繊維径が１〜５００ｎｍの極細繊維（Ａ）の本数を数えるものである。このとき、極細繊維（Ａ）の本数が２００本以上存在する表面についてのみ評価するものとする。同様にして繊維（Ｂ）の本数を数えるが、極細繊維（Ａ）により完全に被覆されているもの（わずかに表面が起伏している状態）についてはカウントせず、表面に露出した繊維（Ｂ）についてのみカウントするものとする。合計１０枚の表面写真を測定し、各写真について（Ａ）、（Ｂ）それぞれの本数測定を行い、平均値を小数点第二位で四捨五入するものである。得られたそれぞれの繊維本数の合計から、極細繊維（Ａ）の本数割合を小数点第二位で四捨五入して求める。
【００２７】
本発明の不織布は、不織布の表面を走査型電子顕微鏡（ＳＥＭ）を用いて２０００倍にて観測し、該極細繊維が２００本以上存在する０．０１ｍｍ２の範囲１０ヶ所を任意に抽出したとき、表面に露出した繊維径が１〜５００ｎｍの極細繊維（Ａ）間の交差点が、平均で３００ヶ所以上存在していることが重要である。ここで表面繊維の分散性は以下の方法で求めることができる。すなわち、繊維径が１〜５００ｎｍの極細繊維（Ａ）を２００本以上含む不織布の表面をＳＥＭで観察、加速電圧２０ｋＶ、ワーキングディスタンス８ｍｍ、倍率２０００倍で撮影し、明らかな欠点ヶ所は除いて無作為に繊維径が１〜５００ｎｍの極細繊維（Ａ）が２００本以上存在する０．０１ｍｍ２の範囲を抽出し、不織布の表面に露出した繊維径が１〜５００ｎｍの極細繊維（Ａ）の繊維間の交差点をカウントする。合計１０枚の表面写真を測定し、各写真についてカウントを行い、平均値を小数点第一位で四捨五入するものである。このとき、表面にポリウレタンなどの高分子弾性体が露出し、極細繊維が存在しない部分や、ニードルパンチなどにより大きな穴を形成している部分は避け、判定に用いないものとする。ここでいう極細繊維間の交差点とは、分散した極細繊維の１本と１本が交差する点であり、交差角の鋭角が２０°以上である交差点である。繊維が部分的に合流している箇所や、交差せずに並行している部分、フィブリル化した部分は除くものとする。また、極細繊維が２本以上凝集して形成される束同士の交差点、あるいは束状部分と極細繊維１本の間の交差点もカウントしない。なお、極細繊維が数百本単位で凝集した束の表面で、部分的に分散した極細繊維間の交差点についてはカウントするものとする。また、同一表面に存在する繊維（Ｂ）同士の交差点、並びに繊維（Ａ）と繊維（Ｂ）の交差点もカウントしない。
【００２８】
ここで、表面の極細繊維（Ａ）間の交差点は３００ヶ所以上存在することが必要であり、より好ましくは５００ヶ所以上である。上限については特に限定されないが、好ましい上限値としては１００００ヶ所である。繊維径が１〜５００ｎｍの超極細繊維が表面に分散することで、従来の極細繊維では達成し得なかった優れた研磨性能やワイピング性能、フィルター性能などを示すからである。本発明の不織布の表面写真の一例を図１に示す。
【００２９】
本発明の不織布を構成する極細繊維は熱可塑性ポリマーが好ましく、熱可塑性ポリマーとしては、ポリエステルやポリアミド、ポリオレフィン、ポリフェニレンスルフィド（ＰＰＳ）等が挙げられるが、ポリエステルやポリアミドに代表される重縮合系ポリマーは融点が高いものが多く、より好ましい。ポリマーの融点は１６５℃以上であると、極細繊維の耐熱性が良好となるため好ましい。例えば、ＰＥＴは２５５℃、Ｎ６は２２０℃、ポリ乳酸（ＰＬＡ）は１７０℃である。また、ポリマーには粒子、難燃剤、帯電防止剤等の添加剤を含有させても良いし、ポリマーの性質を損なわない範囲で他の成分が共重合されていても良い。
【００３０】
本発明の不織布を構成する繊維径が１〜５００ｎｍの極細繊維（Ａ）はポリマーアロイ繊維から得ることができる。ここで繊維径が１〜５００ｎｍの極細繊維（Ａ）の前駆体であるポリマーアロイ繊維は、２種類以上の溶剤に対する溶解性の異なるポリマーをアロイ化したポリマーアロイ溶融体を用いて得た海島型繊維であることが好ましい。このポリマーアロイ繊維中では易溶解性ポリマーが海（マトリックス）、難溶解性ポリマーが島（ドメイン）をなし、その島サイズを制御することが重要である。ここで、島サイズとは、ポリマーアロイ繊維の横断面を透過型電子顕微鏡（ＴＥＭ）で観察し、直径換算で評価したものである。前駆体中での島サイズによりナノファイバーレベルの極細繊維の直径がほぼ決定されるため、島サイズの分布は極細繊維の直径分布に準じて設計される。このため、アロイ化するポリマーの混練が非常に重要であり、混練押出機や静止混練機等によって高混練することが好ましい。なお、単純なチップブレンド（特許文献２）では混練が不足するため、数十ｎｍレベルで島を分散させることは困難である。
【００３１】
具体的には、混練を行う際の目安としては、組み合わせるポリマーにも寄るが、混練押出機を用いる場合には、２軸押出混練機を用いることが好ましく、静止混練器を用いる場合は、その分割数は１００万以上とすることが好ましい。
【００３２】
島ドメインを円形に近づけるためには、ポリマーの組み合わせも重要となる。島成分ポリマーと海成分ポリマーは非相溶であることが好ましいが、単なる非相溶ポリマーの組み合わせでは島成分ポリマーが充分超微分散化し難い。このため、組み合わせるポリマーの相溶性を最適化することが好ましいが、このための指標の一つが溶解度パラメーター（ＳＰ値）である。ここで、ＳＰ値とは（蒸発エネルギー／モル容積）１／２で定義される物質の凝集力を反映するパラメータであり、ＳＰ値が近いもの同士では相溶性が良いポリマーアロイが得られる可能性がある。ＳＰ値は種々のポリマーで知られているが、２つのポリマーのＳＰ値の差が１〜９（ＭＪ／ｍ３）１／２であると、非相溶化による島成分の円形化と超微分散化が両立させやすく好ましい。例えば、Ｎ６とＰＬＡはＳＰ値の差が２（ＭＪ／ｍ３）１／２程度であり好ましい例であるが、Ｎ６とポリエチレン（ＰＥ）はＳＰ値の差が１１（ＭＪ／ｍ３）１／２程度であり好ましくない例として挙げられる。
【００３３】
さらに、溶融粘度も重要であり、島を形成するポリマーの溶融粘度を海に比べて低く設定すると剪断力による島ポリマーの変形が起こりやすいため、島成分ポリマーの微分散化が進みやすく超極細化の観点からは好ましい。ただし、島成分ポリマーを過度に低粘度にすると海化しやすくなり、繊維全体に対するブレンド比を高くできないため、島成分ポリマー粘度は海成分ポリマー粘度の１／１０〜２の範囲とすることが好ましい。
【００３４】
なお、繊維径が１〜５００ｎｍの極細繊維（Ａ）を表面に分散させる為には、繊維径が１〜５００ｎｍの極細繊維（Ａ）を発生する前駆体であるポリマーアロイ繊維の単繊維繊度を０．５ｄｔｅｘ以下とすることが好ましい。０．５ｄｔｅｘ以下とすることで繊維径が１〜５００ｎｍの極細繊維（Ａ）間の凝集力が低下し、極細繊維発生加工時に分散化しやすくなるからである。
【００３５】
また、本発明の不織布の構成としては、繊維径が１〜５００ｎｍの極細繊維（Ａ）だけでなく、繊維径が１μｍ〜１０μｍ（Ｎ６では単繊維繊度０．０１〜１．０ｄｔｅｘ程度）の繊維（Ｂ）も含んでなることが重要である。すなわち、不織布中に繊維径が１〜５００ｎｍの極細繊維（Ａ）よりも直径が大きい他の繊維が存在することにより、極細繊維のみでは得られなかった効果の発現が期待できるからである。繊維（Ｂ）の繊維径の範囲は好ましくは２〜１０μｍ（Ｎ６では約０．０５〜１．０ｄｔｅｘ程度）である。１μｍ以上とすることで不織布に充分な力学強度安定性、寸法安定性、耐久性を付与することができ、１０μｍ以下とすることで繊維径が１〜５００ｎｍの極細繊維（Ａ）の特性を充分に発揮させることが可能となるからである。
【００３６】
繊維径が１〜５００ｎｍの極細繊維（Ａ）に対し、他の繊維（Ｂ）の混合割合は、繊維本数の割合として０．０１〜１０重量％の範囲が好ましい。他の繊維（Ｂ）の本数の割合を０．０１重量％以上とすることで、充分な力学強度安定性、寸法安定性、耐久性が得られ、１０重量％未満とすることで繊維径が１〜５００ｎｍの極細繊維（Ａ）の特性を生かすことができる為である。他の繊維（Ｂ）の本数の割合はより好ましくは０．０５〜１重量％の範囲である。
【００３７】
他の繊維（Ｂ）と極細繊維（Ａ）を組み合わせる方法としては特に限定されるものではないが、積層型、貼り合わせ型、混合型などを適宜選択することができる。なかでも混合型が好ましい。
ここでいう混合型とは繊維径１〜５００ｎｍの極細繊維（Ａ）と繊維径１〜１０μｍの他の繊維（Ｂ）が混合し合って不織布が形成されていることを示す。混合方法としては例えば極細繊維（Ａ）と他の繊維（Ｂ）を混綿してからニードルパンチや高圧水流により絡合させる方法、混合抄紙する方法、または分割型繊維を用い一成分にポリマーアロイ、もう一成分に他の繊維（Ｂ）を用い、種々の不織布を作製する方法などを適宜選択することができるが、中でも分割型複合繊維を用いる方法がポリマーアロイ繊維の単繊維繊度を細く、さらに繊維（Ｂ）を簡便に細繊度化することができ、かつ低コストで混合させることができるため好ましい。
本発明の不織布は、不織布内部に繊維径１〜５００ｎｍの極細繊維（Ａ）が存在していることが好ましい。不織布表層のみに極細繊維（Ａ）が存在している場合、インテリア用途、車両内装用途、生活資材、産業資材用途ワイピングや研磨などのいずれの用途においても該極細繊維が剥がれ落ちる可能性が高く、実用性が低いものとなるためである。不織布内部に該極細繊維を存在させるためには上述したように混合型による不織布形成が好ましい。
【００３８】
不織布の形態安定性を考えると、本発明の不織布の目付は１０〜５００ｇ／ｍ２の範囲であることが好ましく、５０〜４００ｇ／ｍ２であることがより好ましい。１０ｇ／ｍ２以上とすることにより充分な引張強力が得られ、４００ｇ／ｍ２以下とすることにより柔軟性を満足することができる。なお、目付についてはＪＩＳ  Ｌ１０９６  ８．４．２（１９９９）により求めた。
【００３９】
なお、本発明の不織布の見掛け密度については特に限定されるものではないが、均一な加工性を得るためには０．１〜０．５ｇ／ｃｍ３の範囲が好適であり、さらに好ましくは０．２〜０．４ｇ／ｃｍ３である。０．１ｇ／ｃｍ３以上であると充分な強力が得られ、また０．５ｇ／ｃｍ３以下とすることで柔軟な風合いを得ることができる。
【００４０】
次に、本発明の不織布の製造方法について詳細に記述する。
【００４１】
本発明の不織布は、例えば以下の工程により得られる。すなわち、２種類以上の溶剤に対する溶解性の異なるポリマーをアロイ化したポリマーアロイ溶融体を用い複合繊維ウェブを作製する工程、複合繊維ウェブに絡合処理を施して不織布を作成する工程、該複合繊維から易溶性ポリマーを溶解除去することにより極細繊維発生加工を行う工程である。
【００４２】
繊維径が１〜５００ｎｍの極細繊維（Ａ）から直接不織布を製造するのは困難なので、前述のように、まず、２種類以上の溶剤に対する溶解性の異なるポリマーをアロイ化したポリマーアロイ溶融体を用いて得たポリマーアロイ繊維で不織布を製造し、このポリマーアロイ繊維から極細繊維を発生させるという工程を経る。
【００４３】
本発明の不織布の製造に使用する不織布を得る方法としては特に限定されるものではないが、短繊維をカード、クロスラッパーを用いて幅方向に配列させた積層ウェブを形成させた後にニードルパンチを施して得られる短繊維不織布や、スパンボンドやメルトブロー法などから得られる長繊維不織布、抄紙法で得られる不織布および、支持体上に極細繊維を噴霧、浸漬、あるいはコーティングして付着させたもの、織編物などが好適に用いられる。中でも、得られる不織布の引張強力や製造コストなどの点からスパンボンド法が好ましい。
【００４４】
スパンボンド法としては、特に限定されるのもではないが、溶融したポリマーをノズルより押し出して紡糸し、これを高速吸引ガスにより、好ましくは２５００〜８０００ｍ／分の速度で吸引延伸した後、移動コンベア上に繊維を捕集して繊維ウェブとする方法を用いることができる。さらに連続的に熱接着、絡合等を施すことにより一体化された不織布を得る方法が好ましい。
使用する口金についてはその形状から丸形や矩形の方法が知られているが、生産性、品位、目付ムラ等の観点から矩形が好ましい。
【００４５】
ここで、紡糸される繊維として、２種類以上の溶剤に対する溶解性の異なるポリマーをアロイ化したポリマーアロイ溶融体を用いて得たポリマーアロイ繊維、すなわち、海成分を易溶解性ポリマー、島成分をナノファイバー前駆体である難溶解性ポリマーとした海島複合繊維を少なくとも一成分として用いる。
【００４６】
繊維径が１〜５００ｎｍの極細繊維（Ａ）が表面に分散した不織布を得るためには、分割型複合繊維を用い、一成分に前述したポリマーアロイ成分、もう一成分に繊維径１〜１０μｍの他成分（Ｂ）を適用することが好ましい。こうすることによりポリマーアロイ成分の単繊維繊度が０．５ｄｔｅｘ以下となり、繊維径が１〜５００ｎｍの極細繊維（Ａ）間の凝集力が太繊度品対比弱くなることにより、分散化しやすくなるのである。また、一度の紡糸により繊維径が１〜５００ｎｍの極細繊維（Ａ）と、繊維径１〜１０μｍの繊維（Ｂ）が同時に作製でき、かつ交互に配列していることから、適度な状態で混合できるからである。
【００４７】
分割型複合繊維としては例えば２種類以上の成分からなる複合繊維が挙げられる。成分数については特に限定されるものではないが、紡糸安定性から好ましくは２〜３成分である（ポリマーアロイ成分を用いる場合は３成分以上である）。成分比としては主として２種の成分からなる場合は紡糸安定性と分割性が優れる点で好ましくは８：２〜２：８より好ましくは７：３〜３：７である。用いる成分については複合紡糸可能な組み合わせであれば特に限定されるものではないが、分割性が優れる点で好ましくは互いに相溶し合わないものを用い、例えば、一成分をポリエステル系成分とした場合、他方をポリアミド、ポリプロピレン、ＰＥ、ポリスチレン、ポリウレタン、前記成分と相溶しないポリエステル系成分などから適宜選択することができる。ポリマーアロイ成分を一成分として用いた場合、ポリマーアロイの海成分（他成分と接触する成分）と他成分との相溶性が重要である。紡糸安定性に優れる点で、ポリエステル系成分とポリアミド系成分の２成分を用いた組み合わせが好ましい。
【００４８】
ポリエステル系成分としては、ジカルボン酸またはそのエステル形成誘導体及びジオールまたはそのエステル形成誘導体から合成されるポリマーであって、複合繊維として用いることが可能な成分であれば特に限定されるものではない。
【００４９】
具体的には、例えば、ＰＥＴ、ポリトリメチレンテレフタレート、ＰＢＴ、ポリシクロヘキシレンジメチレンテレフタレート、ポリエチレン−２，６−ナフタレンジカルボキシレート、ポリエチレン−１，２−ビス（２−クロロフェノキシ）エタン−４，４’ジカルボキシレート、ＰＬＡ等が挙げられる。
【００５０】
また、これらのポリエステルには、ジエチレングリコール以外に共重合成分としてアジピン酸、イソフタル酸、セバシン酸、フタル酸、ナフタレンジカルボン酸、４，４’−ジフェニルジカルボン酸、シクロヘキサンジカルボン酸等のジカルボン酸及びそのエステル形成性誘導体、ポリエチレングリコール、ヘキサメチレングリコール、ネオペンチルグリコール、ポリプロピレングリコール、シクロヘキサンジメタノール等のジオキシ化合物、ｐ−（β−オキシエトキシ）安息香酸及びそのエステル形成性誘導体等が共重合されていてもよい。
【００５１】
また、ポリアミド系成分としては特に限定されるものではないが、Ｎ６、ナイロン６６、ナイロン６１０、ナイロン１２等のアミド結合を有するポリマーを挙げることができる。
【００５２】
分割型複合繊維は繊維横断面において複数個に分割されていればその形態は特に限定されるものではなく、外形として丸、楕円、三角、四角などいずれでもよいが、紡糸安定性が優れる点から外形が丸や楕円であることが好ましい。本発明で好ましく使用される断面の例として図２〜６に概略モデル図を示した。分割性が優れるため、本発明においてより好ましい断面としては図２に示されるような中空部を有する形状である。また、中空率は好ましくは０．５〜３５％である。中空率が０．５％以上であると分割性がよく、より好ましくは３％以上である。また中空率が３５％以下であると紡糸安定性が得られ、より好ましくは２０％以下である。ここでいう中空率とは繊維の横断面積に対する中空部の面積である。
【００５３】
また、分割数についても特に限定されるものではないが、生産性と紡糸安定性に優れる点で、分割後の総数が４〜４８の範囲が好ましく、８〜３６がより好ましい。
【００５４】
繊維ウェブの絡合方法は特に限定されるものではないが、ニードルパンチ法やウォータジェットパンチ（ＷＪＰ）法などの方法を適宜組み合わせることが出来る。
【００５５】
特に本発明において、分割型複合繊維を用いた場合は、ポリマーアロイ繊維の単繊維繊度を０．５ｄｔｅｘ以下とするためには、極細繊維発生処理の前に分割型複合繊維が分割割繊されていることが重要である。分割されていない場合、他成分との複合繊維では繊維径が１〜５００ｎｍの極細繊維（Ａ）が分散しづらくなるからである。以上の理由より、繊維絡合と分割処理を兼ねることができるためＷＪＰ法が好ましく用いられる。また、スパンボンド法で製布し、仮セットシートを得る場合、得られたシート表面は熱接着により融着している場合があるため、熱接着部分の緩和と繊維の絡合を行うために、ＷＪＰ処理の前にニードルパンチ処理を行っても良い。
【００５６】
ＷＪＰの前処理としてのニードルパンチ処理のパンチング本数としては、１００〜２０００本／ｃｍ２程度が好ましい範囲である。１００本／ｃｍ２以上とすることで繊維の絡合、熱融着部分の緩和が得られ、２０００本／ｃｍ２以下とすることで、加工性の悪化、繊維損傷による強度低下を防ぐことが可能となる。
【００５７】
ＷＪＰ処理を行う場合には、水は柱状流の状態で行うことが好ましい。柱状流を得るには、通常、直径０．０５〜１．０ｍｍのノズルから圧力１〜６０ＭＰａで噴出させる方法が好適に用いられる。分割型複合繊維を用いる場合は分割性を向上させるため少なくとも１回は１０ＭＰａ以上の圧力で処理することが好ましく、１５ＭＰａ以上がより好ましい。ＷＪＰ処理後の複合繊維不織布の繊維密度は、表面繊維本数の緻密化の観点から、０．２ｇ／ｃｍ３以上であることが好ましい。
【００５８】
このようにして得られた複合繊維不織布は、不織布の緻密化の観点から、乾熱または湿熱、あるいはその両者によって収縮させ、さらに高密度化することが好ましい。
【００５９】
繊維径が１〜１０μｍの繊維（Ｂ）を得る方法としては特に限定されるものではないが、直接紡糸や、海島型や分割型などの複合紡糸を用いることができる。
【００６０】
繊維径が１〜５００ｎｍの極細繊維（Ａ）と繊維径が１〜１０μｍの繊維（Ｂ）をの混合方法としては、例えば極細繊維（Ａ）と繊維（Ｂ）を混綿してからニードルパンチや高圧水流により絡合させる方法、混合抄紙する方法、または分割型繊維を用い一成分にポリマーアロイ、もう一成分に他の繊維（Ｂ）を用い、種々の不織布を作製する方法などを適宜選択することができるが、中でも分割型複合繊維を用いる方法がポリマーアロイ繊維の単繊維繊度を細く、さらに他成分の繊維（Ｂ）を簡便に細繊度化することができ、かつ低コストで混合させることができるため好ましい。
【００６１】
次に、ポリマーアロイ繊維から極細繊維を発現せしめる方法、すなわち、極細繊維発生加工は、除去する成分（易溶解性ポリマーからなる海成分）の種類によって異なるが、ＰＥやポリスチレン等のポリオレフィンであれば、トルエンやトリクロロエチレン等の有機溶媒、ＰＬＡや共重合ポリエステルであれば、水酸化ナトリウム等のアルカリ水溶液で浸漬・窄液を行う方法を好ましく用いることができる。
【００６２】
また、極細繊維発生加工の際に極細繊維を不織布の表面に分散させ、本発明の不織布表面の緻密化、平滑化を達成するためには、極細繊維発生加工中、もしくは発生加工後、液中にて物理的刺激を加えることが重要である。物理的刺激としては特に限定されるものではないが、ＷＪＰ処理などの高速流体流処理や、液流染色機、ウィンス染色機、ジッガー染色機、タンブラー、リラクサー等を用いた揉み処理、超音波処理等を適宜組み合わせて実施しても良い。
【００６３】
また、風合いを向上させるためにさらに揉み加工などを施してもよく、さらに通常の織編物のように染色を行ってもよい。染色の際には、少なくとも繊維径が１〜１０μｍの繊維成分を染色することにより外観が優れ商品価値が向上するため好ましい。染色の方法としては特に限定されるものではないが、その成分に適した染色方法を採用することができる。具体的には、例えばポリエステル系繊維の場合は分散染料やカチオン染料、ポリアミド系繊維の場合には酸性染料、金属錯塩染料、反応染料等で染色することができる。また、特に液流染色機を用いて揉み加工を与えながら染色すると柔軟な風合いを得ることができる。
【００６４】
以上の工程により、本発明の不織布を製造することができる。
【００６５】
本発明によって得られる繊維径が１〜５００ｎｍの極細繊維を有する不織布は、インテリア用途（カーテン、カーペット、家具など）、車両内装用途（マット、カーシートなど）、生活資材（ワイピングクロス、化粧用品など）、産業資材用途（研磨布、ワイピング材、フィルターなど）メディカル用途（血液フィルター、体外循環カラムなど）等に好適に用いることができる。
【実施例】
【００６６】
以下、実施例により、本発明をさらに具体的に説明するが、本発明はこれらに限定されるものではない。また実施例で用いた評価法とその測定条件について以下に説明する。
【００６７】
（１）ポリマーの溶融粘度
東洋精機製作所（株）製キャピラログラフ１Ｂにより、ポリマーの溶融粘度を測定した。なお、サンプル投入から測定開始までのポリマーの貯留時間は１０分とした。
【００６８】
（２）融点
パーキンエルマー社（Ｐｅｒｋｉｎ  Ｅｌｍａｅｒ）  ＤＳＣ−７を用いて２ｎｄ  ｒｕｎでポリマーの溶融を示すピークトップ温度をポリマーの融点とした。このときの昇温速度は１６℃／分、サンプル量は１０ｍｇとした。
【００６９】
（３）分割型複合繊維の中空率
走査型電子顕微鏡（ＳＥＭ）にて複合繊維断面を１００個ランダムに観察し、単繊維の面積における中空部の面積の割合を測定し、得られた値を平均化し小数点第一位を四捨五入した値を中空率とした。
ＳＥＭ装置  ：  （株）キーエンス社製  ＶＥ−７８００型。
【００７０】
（４）ＴＥＭによる不織布横断面観察
不織布をエポキシ樹脂で包埋し、横断面方向に超薄切片を切り出して透過型電子顕微鏡（ＴＥＭ）で不織布横断面を観察した。また、必要に応じて金属染色を施した。
ＴＥＭ装置  ：  （株）日立製作所製  Ｈ−７１００ＦＡ型。
【００７１】
（５）極細繊維の数平均による単繊維繊度、直径
ナノファイバーレベルの極細繊維を含む不織布の横断面をＴＥＭあるいはＳＥＭで倍率２００００倍で観察し、同一横断面内で無作為に抽出した５０本の単繊維直径を測定する。測定は、ＴＥＭあるいはＳＥＭによる不織布の横断面写真を画像処理ソフト（ＷＩＮＲＯＯＦ）を用いて単繊維直径および繊度を求めるものであり、これを３ヶ所で行い、合計１５０本の単繊維の直径を有効数字二桁で測定することで求められるものである。このとき、５００ｎｍ（Ｎ６（比重１．１４ｇ／ｃｍ３）の場合では２．３×１０−３ｄｔｅｘ程度）を超える他の繊維は除き１〜５００ｎｍの単繊維直径のものだけを無作為に選び測定する。なお、不織布を構成する繊維が異形断面の場合、まず単繊維の断面積を測定し、その面積を仮に断面が円の場合の面積とする。その面積から直径を算出することによって単繊維直径を求めるものである。単繊維繊度の平均値は、上記方法にて求めた単繊維直径の平均値および、ポリマーの密度を用い単繊維繊度を算出するものである。
【００７２】
（６）極細繊維（Ａ）の繊維本数割合
不織布を構成する極細繊維の内、繊維径が１〜５００ｎｍ（単繊維繊度が１×１０−８〜２．３×１０−３ｄｔｅｘ）の範囲内の繊維本数の割合は、本文中にも記載をしたように、以下のようにして評価する。すなわち、極細繊維を含む不織布の表面を（株）キーエンス社製  ＶＥ−７８００型ＳＥＭで観察、加速電圧２０ｋＶ、ワーキングディスタンス８ｍｍ、倍率２０００倍で撮影し、明らかな欠点ヶ所は除いて無作為に０．０１ｍｍ２の範囲を抽出し、繊維径が１〜５００ｎｍの極細繊維（Ａ）の本数を数えるものである。このとき、極細繊維（Ａ）の本数が２００本以上存在する表面についてのみ評価するものとする。同様にして繊維（Ｂ）の本数を数えるが、極細繊維（Ａ）により完全に被覆されているもの（わずかに表面が起伏している状態）についてはカウントせず、表面に露出した繊維（Ｂ）についてのみカウントするものとする。合計１０枚の表面写真を測定し、各写真について（Ａ）、（Ｂ）それぞれの本数測定を行い、平均値を小数点第二位で四捨五入する。得られたそれぞれの繊維本数の合計から、極細繊維（Ａ）の本数割合を小数点第二位で四捨五入して求める。
【００７３】
（７）極細繊維の分散性（交差点数）
上記（６）と同様の手法で、極細繊維を含む不織布の表面を（株）キーエンス社製  ＶＥ−７８００型ＳＥＭで観察、加速電圧２０ｋＶ、ワーキングディスタンス８ｍｍ、倍率２０００倍で撮影し、明らかな欠点ヶ所は除いて無作為に繊維径が１〜５００ｎｍの極細繊維が２００本以上存在する０．０１ｍｍ２の範囲を抽出し、不織布の表面に露出した１〜５００ｎｍの単繊維直径を有する極細繊維の繊維間の交差点をカウントする。合計１０枚の表面写真を測定し、各写真についてカウントを行い、平均値を小数点第一位で四捨五入するものである。このとき、表面にポリウレタンなどの高分子弾性体が露出し、極細繊維が存在しない部分や、ニードルパンチ等により大きな穴を形成している部分は避け、判定に用いないものとする。ここでいう極細繊維間の交差点とは、分散した極細繊維の１本と１本が交差する点であり、交差角の鋭角が２０°以上である交差点である。繊維が部分的に合流している箇所や、交差せずに並行している部分、フィブリル化した部分は除くものとする。また、極細繊維が２本以上凝集して形成される束同士の交差点、あるいは束状部分と極細繊維１本の間の交差点もカウントしない。なお、極細繊維が数百本単位で凝集した束の表面で、部分的に分散した極細繊維間の交差点についてはカウントするものとする。また、同一表面に存在する繊維（Ｂ）同士の交差点、並びに繊維（Ａ）と繊維（Ｂ）の交差点もカウントしない。
【００７４】
不織布の表面範囲０．０１ｍｍ２中に平均で３００ヶ所以上存在した場合を、分散性良好とした。
【００７５】
（８）目付、見掛け密度
目付はＪＩＳ  Ｌ１０９６  ８．４．２（１９９９）の方法で測定した。また、厚みをダイヤルシックネスゲージ（（株）尾崎製作所製  商品名“ピーコックＨ”）を用いて有効数字２桁で測定し、目付の値から計算により見掛け密度を有効数字２桁で求めた。
【００７６】
（９）吸湿性（ΔＭＲ）
サンプルを秤量瓶に１〜２ｇ程度測り取り、１１０℃のオーブンにて２時間乾燥させ、重量を小数点第二位まで正確に測定し（Ｗ０）、次にサンプルを２０℃、相対湿度６５％に２４時間保持した後、重量を測定する（Ｗ６５）。その後、３０℃、相対湿度９０℃に２４時間保持した後重量を測定する。得られた値をもとに以下の式、
ＭＲ６５＝｛（Ｗ６５−Ｗ０）／Ｗ０｝×１００％・・・・・・・（１）
ＭＲ９０＝｛（Ｗ９０−Ｗ０）／Ｗ０｝×１００％・・・・・・・（２）
ΔＭＲ＝ＭＲ９０−ＭＲ６５
にて計算を行い、小数点第二位を四捨五入するものである。
【００７７】
（実施例１）
溶融粘度３１０ｐｏｉｓｅ（２３０℃、剪断速度１２１．６ｓｅｃ−１）、融点２２０℃のＮ６（４０重量％）、と重量平均分子量１２万、溶融粘度７２０ｐｏｉｓｅ（２３０℃、剪断速度１２１．６ｓｅｃ−１）、融点１７０℃のＰＬＡ（光学純度９９．５％以上）（６０重量％）を２軸押出混練機にて２２０℃で混練してポリマーアロイチップを得た。ここでＰＬＡの重量平均分子量は、以下の方法を用いて求めた。すなわち、試料のクロロホルム溶液にテトラヒドロフランを混合し測定溶液とし、これをＷａｔｅｒｓ社製ゲルパーミエーションクロマトグラフ（ＧＰＣ）Ｗａｔｅｒｓ２６９０を用いて、２５℃で測定し、ポリスチレン換算で求めた。測定は各試料につき３点行い、その平均値を重量平均分子量とした。
【００７８】
上記チップと、イソフタル酸を３５重量％共重合させたＰＢＴ（融点１７０℃）を用い、スパンボンド法により、中空花弁型２４分割の繊維断面となる矩形口金を用い、混合比１：１、単孔吐出２．２ｇ／分／ｈｏｌｅの条件にて紡糸温度２４０℃で細孔より紡出した後、エジェクターにより紡糸速度３７００ｍ／分で吸引下し、移動するネットコンベアー上に捕集した。このときのエジェクター圧は０．２５ＭＰａとした。ネットコンベアー上に捕集した捕集シートを温度９０℃、線圧２０ｋｇ／ｃｍの条件にてカレンダープレス法で仮セットし、単繊維繊度６．０ｄｔｅｘ（分割後０．２５ｄｔｅｘ）、中空率９％、目付１５０ｇ／ｍ２の仮セットシートを得た。
【００７９】
該仮セットシートに対しＷＪＰを用い加工速度１ｍ／分にて、表５ＭＰａ、裏（捕集時のネットコンベアーに接触していた面）１０ＭＰａ、表２０ＭＰａ、裏２０ＭＰａ、表２０ＭＰａの５回打ちを行った。得られた不織布はポリマーアロイ繊維と、共重合ＰＢＴ繊維の分割割繊が充分進み、かつ緻密化しており見掛け密度は０．２８ｇ／ｃｍ３であった。ＷＪＰのノズル孔径は０．１ｍｍ、ノズルピッチは１．０ｍｍであった。
【００８０】
得られた不織布に、８０℃の２％水酸化ナトリウム水溶液にて１２０分処理し、熱風乾燥機で乾燥させることで、ポリマーアロイ繊維の海成分であるＰＬＡを溶出させ、Ｎ６からなる極細繊維を発生させた。この不織布中のＮ６のみをＴＥＭ写真から解析した結果、Ｎ６の数平均による単繊維直径は１２５ｎｍ（１．４×１０−４ｄｔｅｘ）であった。
【００８１】
該溶出工程を液流染色機中にて揉み処理を行うことにより、不織布に物理的刺激を付与し、表面に極細繊維を分散させた。
【００８２】
得られた不織布は、目付が１４２ｇ／ｍ２、見掛け密度は０．３４ｇ／ｃｍ３であった。繊維径１〜５００ｎｍの極細繊維（Ａ）の本数は７５６．２本、（Ｂ）の本数は４．５本であった。極細繊維（Ａ）の本数割合は９９．４％であり、極細繊維（Ａ）間の交差点を数えたところ、表面０．０１ｍｍ２中に平均で８１３ヶ所あり、分散性良好であった。
この不織布の吸湿率（ΔＭＲ）を測定したところ３．４％と綿同等の優れた吸湿性を示した。なお、Ｎ６極細繊維のみのΔＭＲを５．５％、ＰＢＴのΔＭＲを０％とすると、混合率から１．１％であるが、ナノファイバーレベルの極細繊維が表面に分散していることにより３．４％まで大きく向上したものである。
【００８３】
（実施例２）
溶融粘度５３０ｐｏｉｓｅ（２６２℃、剪断速度１２１．６ｓｅｃ−１）、融点２２０℃のＮ６（２０重量％）と溶融粘度３１００ｐｏｉｓｅ（２６２℃、剪断速度１２１．６ｓｅｃ−１）、融点２２５℃のイソフタル酸を８ｍｏｌ％、ビスフェノールＡを４ｍｏｌ％共重合した融点２２５℃の共重合ＰＥＴ（８０重量％）を２軸押出混練機にて２６０℃で混練してポリマーアロイチップを得た。
【００８４】
上記ポリマーアロイチップと、実施例１にて用いた共重合ＰＢＴにて、実施例１で使用した口金を用い混合比２：１、単孔吐出１．６ｇ／分／ｈｏｌｅの条件で紡糸温度２４５℃にて細孔より紡出した後、エジェクターにより紡糸速度３１００ｍ／分で吸引下し、移動するネットコンベアー上に捕集した。このときのエジェクター圧は０．２０ＭＰａとした。ネットコンベアー上に捕集した捕集シートを温度９０℃、線圧２０ｋｇ／ｃｍの条件にてカレンダープレス法で仮セットし、単繊維繊度５．４ｄｔｅｘ（分割後ポリマーアロイ：０．３０、ＰＢＴ：０．１５ｄｔｅｘ）、中空率９％、目付１５０ｇ／ｍ２の仮セットシートを得た。
【００８５】
該仮セットシートに対し実施例１で用いたＷＪＰマシンにて、加工速度１ｍ／分で表１０ＭＰａ、裏１０ＭＰａ、表２０ＭＰａ、裏２０ＭＰａ、表２０ＭＰａ、裏２０ＭＰａの６回打ちを行った。得られた不織布はポリマーアロイ繊維と、共重合ＰＢＴ繊維の分割割繊が充分進み、かつ緻密化しており見掛け密度は０．２７ｇ／ｃｍ３であった。
【００８６】
最後に、８０℃の２％水酸化ナトリウム水溶液にて１２０分処理し、熱風乾燥機で乾燥させることで、海成分である共重合ＰＥＴを溶出させ、Ｎ６からなる極細繊維を発生させた。この不織布中のＮ６のみをＴＥＭ写真から解析した結果、Ｎ６の数平均による単繊維直径は１３７ｎｍ（１．７×１０−５ｄｔｅｘ）であった。
【００８７】
該溶出工程を液流染色機中にて揉み処理を行うことにより、不織布に物理的刺激を付与し、表面に極細繊維を分散させた。
【００８８】
得られた不織布は、目付が９１ｇ／ｍ２、見掛け密度は０．３５ｇ／ｃｍ３であった。繊維径１〜５００ｎｍの極細繊維（Ａ）の本数は７０６．３本、（Ｂ）の本数は７．０本であった。極細繊維（Ａ）の本数割合は９９．０％であり、極細繊維（Ａ）間の交差点を数えたところ、表面０．０１ｍｍ２中に平均で７７６ヶ所あり、分散性良好であった。
この不織布の吸湿率（ΔＭＲ）を測定したところ４．８％と綿同等の優れた吸湿性を示した。なお、Ｎ６極細繊維のみのΔＭＲを５．５％、ＰＢＴのΔＭＲを０％とすると、混合率から０．７％であるが、ナノファイバーレベルの極細繊維が表面に分散していることにより４．８％まで大きく向上したものである。
【００８９】
（実施例３）
実施例１で用いたＮ６／ＰＬＡ＝４０／６０のポリマーアロイチップと共重合ＰＢＴを用い、スパンボンド法により、環状花弁型８分割の繊維断面となる矩形口金を用い、混合比１：１、単孔吐出１．６ｇ／分／ｈｏｌｅの条件にて紡糸温度２４０℃で細孔より紡出した後、エジェクターにより紡糸速度３５００ｍ／分で吸引下し、移動するネットコンベアー上に捕集した。このときのエジェクター圧は０．２０ＭＰａとした。ネットコンベアー上に捕集した捕集シートを温度９０℃、線圧２０ｋｇ／ｃｍの条件にてカレンダープレス法で仮セットし、単繊維繊度３．６ｄｔｅｘ（分割後０．４５ｄｔｅｘ）、目付１５０ｇ／ｍ２の仮セットシートを得た。
【００９０】
該仮セットシートに対し実施例１で用いたＷＪＰマシンにて、加工速度１ｍ／分で、表１０ＭＰａ、裏（捕集時のネットコンベアーに接触していた面）１０ＭＰａ、表２０ＭＰａ、裏２０ＭＰａ、表２０ＭＰａ、裏２０ＭＰａの６回打ちを行った。得られた不織布はポリマーアロイ繊維と、共重合ＰＢＴ繊維の分割割繊が充分進み、かつ緻密化しており、見掛け密度は０．２５ｇ／ｃｍ３であった。
【００９１】
得られた不織布に、８０℃の２％水酸化ナトリウム水溶液にて１２０分処理し、熱風乾燥機で乾燥させることで、ポリマーアロイ繊維の海成分であるＰＬＡを溶出させ、Ｎ６からなる極細繊維を発生させた。この不織布中のＮ６のみをＴＥＭ写真から解析した結果、Ｎ６の数平均による単繊維直径は１４２ｎｍ（１．８×１０−４ｄｔｅｘ）であった。
【００９２】
該溶出工程を液流染色機中にて揉み処理を行うことにより、不織布に物理的刺激を付与し、表面に極細繊維を分散させた。
【００９３】
得られた不織布は、目付が１４１ｇ／ｍ２、見掛け密度は０．３３ｇ／ｃｍ３であった。繊維径１〜５００ｎｍの極細繊維（Ａ）の本数は８２１．１本、（Ｂ）の本数は０．７本であった。極細繊維（Ａ）の本数割合は９９．９％であり、極細繊維（Ａ）間の交差点を数えたところ、表面０．０１ｍｍ２中に平均で７３０ヶ所あり、分散性良好であった。
【００９４】
この不織布の吸湿率（ΔＭＲ）を測定したところ３．６％と綿同等の優れた吸湿性を示した。なお、Ｎ６極細繊維のみのΔＭＲを５．５％、ＰＢＴのΔＭＲを０％とすると、混合率から１．１％であるが、ナノファイバーレベルの極細繊維が表面に分散していることにより３．６％まで大きく向上したものである。
【００９５】
（実施例４）
溶融粘度１２００ｐｏｉｓｅ（２６２℃、剪断速度１２１．６ｓｅｃ−１）、融点２２５℃のＰＢＴ（２０重量％）、と重量平均分子量１２万、溶融粘度３００ｐｏｉｓｅ（２４０℃、剪断速度１２１．６ｓｅｃ−１）、融点１７０℃のポリ乳酸（ＰＬＡ）（光学純度９９．５％以上）（８０重量％）を２軸押出混練機にて２５０℃で混練してポリマーアロイチップを得た。該ポリマーアロイチップと実施例１で用いた共重合ＰＢＴにて、スパンボンド法により、環状花弁型中空２４分割の繊維断面となる矩形口金を用い、混合比１：１、単孔吐出１．８ｇ／分／ｈｏｌｅの条件にて紡糸温度２５０℃で細孔より紡出した後、エジェクターにより紡糸速度３６００ｍ／分で吸引下し、移動するネットコンベアー上に捕集した。このときのエジェクター圧は０．２０ＭＰａとした。ネットコンベアー上に捕集した捕集シートを温度９０℃、線圧２０ｋｇ／ｃｍの条件にてカレンダープレス法で仮セットし、単繊維繊度４．８ｄｔｅｘ（分割後０．２０ｄｔｅｘ）、中空率９％、目付１５０ｇ／ｍ２の仮セットシートを得た。
【００９６】
該仮セットシートに対し実施例１で用いたＷＪＰマシンにて、表１０ＭＰａ、裏（捕集時のネットコンベアーに接触していた面）１０ＭＰａ、表２０ＭＰａ、裏２０ＭＰａ、表２０ＭＰａ、裏２０ＭＰａの６回打ちを行った。得られた不織布はポリマーアロイ繊維と、共重合ＰＢＴ繊維の分割割繊が充分進み、かつ緻密化しており見掛け密度は０．２６ｇ／ｃｍ３であった。
【００９７】
得られた不織布に、８０℃の２％水酸化ナトリウム水溶液にて１２０分処理し、熱風乾燥機で乾燥させることで、ポリマーアロイ繊維の海成分であるＰＬＡを溶出させ、ＰＢＴからなる極細繊維を発生させた。この不織布中のＰＢＴのみをＴＥＭ写真から解析した結果、ＰＢＴの数平均による単繊維直径は９８ｎｍ（１．０×１０−４ｄｔｅｘ）であった。
【００９８】
該溶出工程を液流染色機中にて揉み処理を行うことにより、不織布に物理的刺激を付与し、表面に極細繊維を分散させた。
【００９９】
得られた不織布は、目付が１２３ｇ／ｍ２、見掛け密度は０．３４ｇ／ｃｍ３であった。繊維径１〜５００ｎｍの極細繊維（Ａ）の本数は７６１．９本、（Ｂ）の本数は５．１本であった。極細繊維（Ａ）の本数割合は９９．３％であり、極細繊維（Ａ）間の交差点を数えたところ、表面０．０１ｍｍ２中に平均で７４１ヶ所あり、分散性良好であった。
この不織布の吸湿率（ΔＭＲ）を測定したところ０．４％と優れた吸湿性を示した。ＰＢＴは吸湿率が０％であるが、ナノファイバーレベルの極細繊維が分散することにより０．４％まで大きく向上したものである。
【０１００】
【表１】
2007254942.tif 000003
【０１０１】
得られた不織布の特性は表１に示した通りであるが、実施例１〜４の不織布は繊維径が１〜５００ｎｍの極細繊維が２００本以上存在する表面０．０１ｍｍ２において、該極細繊維間の交差点が、平均で３００ヶ所以上あり、分散性が良好であった。また、分散性が大きく向上することにより吸湿率（ΔＭＲ）が大幅に向上していた。
【０１０２】
（比較例１）
実施例１にて用いたＮ６／ＰＬＡ＝４０／６０のポリマーアロイを用い、矩形口金を用い、スパンボンド法により、単孔吐出１．０ｇ／分／ｈｏｌｅの条件にて紡糸温度２４５℃で細孔より紡出した後、エジェクターにより紡糸速度３９００ｍ／分で吸引下し、移動するネットコンベアー上に捕集した。このときのエジェクター圧は０．２５ＭＰａとした。ネットコンベアー上に捕集した捕集シートを温度９０℃、線圧２０ｋｇ／ｃｍの条件にてカレンダープレス法で仮セットし、単繊維繊度２．２ｄｔｅｘ、目付１５０ｇ／ｍ２の仮セットシートを得た。
【０１０３】
該仮セットシートに対し実施例１で用いたＷＪＰマシンにて、表２０ＭＰａ、裏（捕集時のネットコンベアーに接触していた面）２０ＭＰａ、表２０ＭＰａ、裏２０ＭＰａ、表２０ＭＰａ、裏２０ＭＰａの６回打ちを行った。得られた不織布はポリマーアロイ繊維が緻密化しており見掛け密度は０．２６ｇ／ｃｍ３であった。
【０１０４】
得られた不織布に、８０℃の２％水酸化ナトリウム水溶液にて１２０分処理し、熱風乾燥機で乾燥させることで、ポリマーアロイ繊維の海成分であるＰＬＡを溶出させ、Ｎ６からなる極細繊維を発生させた。この不織布中のＮ６のみをＴＥＭ写真から解析した結果、Ｎ６の数平均による単繊維直径は９６ｎｍ（８．２×１０−５ｄｔｅｘ）であった。
【０１０５】
該溶出工程を液流染色機中にて揉み処理を行うことにより、不織布に物理的刺激を付与したものの、ポリマーアロイ繊維の複合繊度が２．２ｄｔｅｘと太いこと、ＷＪＰ加工により繊維が絡合し緻密化することにより、ナノファイバーレベルの極細繊維は束状となり、極細繊維単位ではほとんど分散していなかった。
【０１０６】
得られた不織布は、目付が８１ｇ／ｍ２、見掛け密度は０．６１ｇ／ｃｍ３であった。繊維径１〜５００ｎｍの極細繊維（Ａ）の本数は７２３．９本、（Ｂ）の本数は０．０本であった。極細繊維（Ａ）の本数割合は１００％であるが、極細繊維（Ａ）間の交差点を数えたところ、表面０．０１ｍｍ２中に平均で１２３ヶ所あり、分散性不良であった。
また、該不織布は吸水時の形態安定性が不良であり、容易に変形し、形崩れしやすいものであった。また湿潤後乾燥すると、形崩れし固まり状となってしまった。
【０１０７】
（比較例２）
実施例１と同様の方法にてＮ６／ＰＬＡ＝４０／６０からなるポリマーアロイと共重合ＰＢＴ（１：１）からなる目付１５０ｇ／ｍ２の仮セットシートを得た。
【０１０８】
該仮セットシートに対しに油剤（ＳＭ７０６０：東レ・ダウコーニング・シリコーン株式会社製）を繊維重量に対し２重量％付与し、バーブ数１、バーブ深さ０．０６ｍｍのニードルを用いて、ニードルパンチを３５００本／ｃｍ２施すことで絡合不織布を得た。得られた不織布は緻密化していたが、ポリマーアロイ繊維と共重合ＰＢＴ繊維の分割割繊がほとんど進んでおらず、見掛け密度は０．２３ｇ／ｃｍ３であった。
【０１０９】
得られた不織布に、８０℃の２％水酸化ナトリウム水溶液にて１２０分処理し、熱風乾燥機で乾燥させることで、ポリマーアロイ繊維の海成分であるＰＬＡを溶出させ、Ｎ６からなる極細繊維を発生させた。この不織布中のＮ６のみをＴＥＭ写真から解析した結果、Ｎ６の数平均による単繊維直径は１２５ｎｍ（１．４×１０−４ｄｔｅｘ）であった。
【０１１０】
該溶出工程を液流染色機中にて揉み処理を行うことにより、不織布に物理的刺激を付与したが、表面に極細繊維はほとんど分散しなかった。
【０１１１】
得られた不織布は、目付が１３８ｇ／ｍ２、見掛け密度は０．３４ｇ／ｃｍ３であった。繊維径１〜５００ｎｍの極細繊維（Ａ）の本数は８１７．２本、（Ｂ）の本数は５．０本であった。極細繊維（Ａ）の本数割合は９９．４％であり、極細繊維間の交差点を数えたところ、表面０．０１ｍｍ２中に平均で１６８ヶ所あり、分散性不良であった。
【０１１２】
（比較例３）
ポリマーアロイ繊維のＰＬＡを溶出する工程において、揉み加工を加えなかったこと以外は実施例１と同様の方法にて極細繊維からなる不織布を得た。得られた不織布中のＮ６のみをＴＥＭ写真から解析した結果、Ｎ６の数平均による単繊維直径は１２５ｎｍ（１．４×１０−４ｄｔｅｘ）であった。
【０１１３】
得られた不織布は、目付が１４１ｇ／ｍ２、見掛け密度は０．３２ｇ／ｃｍ３であった。繊維径１〜５００ｎｍの極細繊維（Ａ）の本数は７３８．７本、（Ｂ）の本数は４．２本であった。極細繊維（Ａ）の本数割合は９９．４％であり、極細繊維間の交差点を数えたところ、表面０．０１ｍｍ２中に平均で２２６ヶ所あり、分散性不良であった。
【０１１４】
（比較例４）
溶融粘度１５００ｐｏｉｓｅ（２６２℃、剪断速度１２１．６ｓｅｃ−１）、融点２２０℃のＮ６と溶融粘度１４５０ｐｏｉｓｅ（２６２℃、剪断速度１２１．６ｓｅｃ−１）、融点１０５℃のＰＥとをＮ６のブレンド比率を２０重量％となるようにそれぞれのポリマーを計量しながら２軸押出混練機にて２６０℃にて混練して紡糸口金温度２８５℃で細孔より紡出した後、エジェクターにより紡糸速度３２００ｍ／分で吸引下し、移動するネットコンベアー上に捕集した。このときのエジェクター圧は０．１５ＭＰａとした。ネットコンベアー上に捕集した捕集シートを温度９０℃、線圧２０ｋｇ／ｃｍの条件にてカレンダープレス法で仮セットし、単繊維繊度５．２ｄｔｅｘ、目付１５０ｇ／ｍ２の仮セットシートを得た。
【０１１５】
該仮セットシートを２枚積層し、実施例１で用いたＷＪＰマシンにて、表１０ＭＰａ、裏（捕集時のネットコンベアーに接触していた面）１０ＭＰａ、表２０ＭＰａ、裏２０ＭＰａ、表２０ＭＰａ、裏２０ＭＰａの６回打ちを行った。得られた不織布はＮ６／ＰＥ繊維の絡合が進み、かつ緻密化しており見掛け密度は０．２６ｇ／ｃｍ３であった。
【０１１６】
得られた不織布に、８５℃の熱トルエンにて６０分処理し、熱風乾燥機で乾燥させることで、海成分であるＰＥを溶出させ、Ｎ６からなる極細繊維を発生させた。この不織布中のＮ６のみをＴＥＭ写真から解析した結果、Ｎ６の数平均による単繊維直径は５４９ｎｍ（２．７×１０−３ｄｔｅｘ）であった。
【０１１７】
該溶出工程をバイブロウォッシャーにて揉み処理を行うことにより、不織布に物理的刺激を付与したが、表面に極細繊維はほとんど分散しなかった。
【０１１８】
得られた不織布は、目付が７８ｇ／ｍ２、見掛け密度は０．３２ｇ／ｃｍ３であった。得られた不織布の極細繊維は繊維径が１〜１０００ｎｍであり、繊維径５００ｎｍ以上の極細繊維が半数を占めていた。また、繊維径１〜５００ｎｍの極細繊維（Ａ）の本数は４４３．６本、（Ｂ）の本数は０．３本であった。極細繊維１〜５００ｎｍの極細繊維（Ａ）のみの繊維間の交差点を数えたところ、表面０．０１ｍｍ２中に平均で１６７ヶ所あり、分散性不良であった。
【０１１９】
得られた不織布の特性は表１に示した通りであるが、比較例１〜４の不織布は繊維径１〜５００ｎｍの極細繊維が２００本以上存在する表面０．０１ｍｍ２における極細繊維間の交差点が、平均で３００ヶ所未満であり、分散不良であった。なお、比較例１を除き、吸湿率（ΔＭＲ）も劣るものであった。
【０１２０】
また、比較例１、４の不織布は吸水時の形態安定性が不良であり、形崩れしやすいものであった。また湿潤後乾燥すると、形崩れしやすく、固まり状となってしまった。
【図面の簡単な説明】
【０１２１】
【図１】本発明の不織布の表面写真の一例である。
【図２】本発明の不織布を構成する複合繊維の一例を示す断面図である。
【図３】本発明の不織布を構成する複合繊維の、他の一例を示す断面図である。
【図４】本発明の不織布を構成する複合繊維の、さらに他の一例を示す断面図である。
【図５】本発明の不織布を構成する複合繊維の、また、さらに他の一例を示す断面図である。
【図６】本発明の不織布を構成する複合繊維の、また、さらに他の一例を示す断面図である。
【符号の説明】
【０１２２】
１：成分Ａ
２：成分Ｂ
３：中空部分
【図２】
2007254942.tif 000004
【図３】
2007254942.tif 000005
【図４】
2007254942.tif 000006
【図５】
2007254942.tif 000007
【図６】
2007254942.tif 000008
【図１】
2007254942.tif 000009